(57)【要約】【課題】コックリング耐性に優れ、プリント画像保存後の剥がれを引き起こすことがなく、高光沢性で写像性が良好なインクジェット記録用紙とその製造方法を提供する。【解決手段】表面粗さＲａ（基準長４ｍｍ、カットオフ値０．８ｍｍ）が０．０５μｍ以上、０．２０μｍ以下のセルロースパルプを主成分とする支持体の少なくとも一方の面に、光重合性オリゴマーを紫外線により硬化させた樹脂を含有する下塗層と、親水性ポリマーを含有するインク吸収層を積層したことを特徴とするインクジェット記録用紙及びその製造方法。【選択図】なし【特許請求の範囲】
【請求項１】
表面平均粗さＲａ（基準長４ｍｍ、カットオフ値０．８ｍｍ）が０．０５μｍ以上、０．２０μｍ以下のセルロースパルプを主成分とする支持体の少なくとも一方の面に、光重合性オリゴマーを紫外線により硬化させた樹脂を含有する下塗層と、親水性ポリマーを含有するインク吸収層を積層したことを特徴とするインクジェット記録用紙。
【請求項２】
光重合性オリゴマーが光ラジカル重合型の多官能性アクリレート類から選ばれることを特徴とする請求項１記載のインクジェット記録用紙。
【請求項３】
光重合性オリゴマーがウレタンアクリレート類から選ばれることを特徴とする請求項１又は２記載のインクジェット記録用紙。
【請求項４】
下塗層を支持体の両面に有することを特徴とする請求項１〜３のいずれか１項記載のインクジェット記録用紙。
【請求項５】
インク吸収層に含有される親水性ポリマーが電離放射線により架橋されて形成された高分子化合物であることを特徴とする請求項１〜４のいずれか１項記載のインクジェット記録用紙。
【請求項６】
インク吸収層が空隙層であることを特徴とする請求項１〜５のいずれか１項記載のインクジェット記録用紙。
【請求項７】
表面平均粗さＲａ（基準長４ｍｍ、カットオフ値０．８ｍｍ）が０．０５μｍ以上、０．２０μｍ以下のセルロースパルプを主成分とする支持体の少なくとも一方の面に、光重合性オリゴマーを塗布し、これを紫外線により硬化させた樹脂を含有する下塗層を設け、更に、親水性ポリマーを含有するインク吸収層を積層したことを特徴とするインクジェット記録用紙の製造方法。
【発明の詳細な説明】
【技術分野】
【０００１】
本発明は、新規のインクジェット記録用紙及びその製造方法に関するものである。
【背景技術】
【０００２】
近年、インクジェット記録方式においては、急速に画質向上が図られてきており、銀塩写真に迫りつつある。このような写真画質をインクジェット記録で達成するための手段として、使用されるインクジェット記録用紙についても急速に技術改良が試みられている。
【０００３】
インクジェット記録用紙に用いられる支持体については、一般に紙等の吸水性支持体とポリエステルフィルムや樹脂被覆紙等の非吸水性支持体とが知られている。
【０００４】
前者の吸水性支持体、例えば、普通紙、上質紙あるいはコート紙やキャストコート紙のような多孔質基材では、支持体自身がインクを吸収できるため、高インク吸収能を有する利点がある反面、支持体の吸水性に起因して製造時やプリント時に皺が発生（コックリングともいう）するという問題があった。また、インクの色材として染料を用いた場合、染料が支持体へ浸透してしまい最高濃度が出にくく鮮明な画像が得難いなど、高品位なプリントが得にくかった。更には、プリント時のコックリングに起因する、インクジェット記録ヘッドによるプリント表面の擦り傷を起し易いなどの課題を有している。上記課題に対し、例えば、普通紙基材とインク吸収層との間にガラス転移点が３０〜６０℃の接着剤と顔料からなる中間層を設けることでコックリングを改良する方法が提案されている（例えば、特許文献１参照。）。
【０００５】
一方、後者の非吸水性支持体は、上述のような問題はなく、高品位なプリントが得られる利点がある。非吸水性支持体の例としては、プラスチック樹脂フィルム支持体、あるいは紙の両面をプラスチック樹脂フィルムで被覆した支持体が挙げられる。特に、後者は高品位なプリントを手軽に得ることができる点で有用であり、代表的には、紙の両面をポリオレフィン樹脂で被覆した支持体が挙げられ、この支持体上に多孔質インク吸収層を設けることにより、高光沢な写真画質を実現することができた（例えば、特許文献２参照。）。
【０００６】
他の非吸収性支持体を用いたインクジェット記録用紙の例として、紙の少なくとも片面に不飽和有機化合物を電子線照射で硬化させた樹脂被覆層を設け、更にインク吸収層を積層した例が示されている（特許文献３参照）。
【０００７】
また、原紙に水分散性エマルジョンを塗布乾燥し、カレンダー処理することによって、水分散性エマルジョンを加熱成膜して平滑化し、支持体の表面光沢度を向上する技術が開示されている（例えば、特許文献４参照）。
【特許文献１】特開平５−８５０３５号公報
【特許文献２】特許第３３２１７００号公報
【特許文献３】特開平９−１９３５３３号公報
【特許文献４】特開２００４−３４７７２２号公報
【発明の開示】
【発明が解決しようとする課題】
【０００８】
従って、本発明は、上記課題に鑑みなされたものであり、その目的は、コックリング耐性に優れ、プリント画像保存後の剥がれを引き起こすことがなく、かつ高光沢性で写像性が良好でひび割れのないインクジェット記録媒体とその製造方法を提供することにある。
【課題を解決するための手段】
【０００９】
本発明の上記目的は、以下の構成により達成することができる。
【００１０】
１．表面平均粗さＲａ（基準長４ｍｍ、カットオフ値０．８ｍｍ）が０．０５μｍ以上、０．２０μｍ以下のセルロースパルプを主成分とする支持体の少なくとも一方の面に、光重合性オリゴマーを紫外線により硬化させた樹脂を含有する下塗層と、親水性ポリマーを含有するインク吸収層を積層したことを特徴とするインクジェット記録用紙。
【００１１】
２．光重合性オリゴマーが光ラジカル重合型の多官能性アクリレート類から選ばれることを特徴とする前記１記載のインクジェット記録用紙。
【００１２】
３．光重合性オリゴマーがウレタンアクリレート類から選ばれることを特徴とする前記１又は２記載のインクジェット記録用紙。
【００１３】
４．下塗層を支持体の両面に有することを特徴とする前記１〜３のいずれか１項記載のインクジェット記録用紙。
【００１４】
５．インク吸収層に含有される親水性ポリマーが電離放射線により架橋されて形成された高分子化合物であることを特徴とする前記１〜４のいずれか１項記載のインクジェット記録用紙。
【００１５】
６．インク吸収層が空隙層であることを特徴とする前記１〜５のいずれか１項記載のインクジェット記録用紙。
【００１６】
７．表面平均粗さＲａ（基準長４ｍｍ、カットオフ値０．８ｍｍ）が０．０５μｍ以上、０．２０μｍ以下のセルロースパルプを主成分とする支持体の少なくとも一方の面に、光重合性オリゴマーを塗布し、これを紫外線により硬化させた樹脂を含有する下塗層を設け、更に、親水性ポリマーを含有するインク吸収層を積層したことを特徴とするインクジェット記録用紙の製造方法。
【発明の効果】
【００１７】
本発明によれば、コックリング耐性に優れ、プリント画像保存後の剥がれを引き起こすことがなく、高光沢性で写像性が良好でひび割れのないインクジェット記録用紙とその製造方法を提供することができる。
【発明を実施するための最良の形態】
【００１８】
以下、本発明を実施するための最良の形態について詳細に説明する。
【００１９】
本発明者等は、上記課題に鑑み鋭意検討を行った結果、表面平均粗さＲａ（基準長４ｍｍ、カットオフ値０．８ｍｍ）が０．０５μｍ以上、０．２０μｍ以下のセルロースパルプを主成分とする支持体の少なくとも一方の面に、光重合性オリゴマーを紫外線により硬化させた樹脂を含有する下塗層とインク吸収層とを積層したインクジェット記録用紙により、コックリング耐性に優れ、プリント画像保存後の剥がれを引き起こすことがなく、かつ高光沢性で写像性が良好でひび割れのないインクジェット記録用紙およびその製造方法を見出し、本発明に至った次第である。
【００２０】
本願発明の、特定の表面平均粗さをもつ高平滑なセルロースパルプを主成分とする支持体に、該下塗層を設けることにより、インク吸収層を形成する際、および、プリントする際に発生しやすいコックリングを防止し、高光沢性で写像性が良好でひび割れのない記録媒体を得ることができた。
【００２１】
特に本発明においては、下塗層形成用塗布液で用いる溶媒は非水系溶剤であることが製造時のコックリング発生を防止するという点で好ましい。また、下塗層形成用塗布液を塗設すると同時あるいは短時間のうちに紫外線を照射して下塗層を形成することが好ましい。
【００２２】
前記特許文献１記載の発明では、コックリングが一応改善されるが未だ不十分であった。しかし、本願発明にかかる下塗層により当該課題が解決された。
【００２３】
前記特許文献２記載の発明では、使用する支持体を製造するにはコストが高く、より手軽に使用するインクジェット記録用紙を実現するには限界があり、また、該支持体の高光沢性、高平滑性に起因して高画質のプリント画像を得ることはできるが、プリント物をテープで掲示するような場合、特に高温・高湿下で保存した後にテープを剥がすと記録用紙が剥離してしまう課題があることが判明した。本願発明にかかる下塗層は、光重合性オリゴマーを紫外線により硬化させた樹脂を含有する塗布液が紙表面からしみ込み、紙繊維に樹脂が絡み込んだ状態で硬化するために支持体と下塗層との接着性が強固であって上記のような剥離を引き起こしにくい良好な記録媒体を得ることができるものと考えている。
【００２４】
前記特許文献３記載の発明では、プリント画像保存後の膜剥がれの問題がやや改善されるが、十分ではなく、更に、それ以上の新たな課題として、光沢や写像性がまったく不十分であり、また、ひび割れが生じやすいことがわかった。これは高エネルギーであり電子線を用いると紙支持体中の水分の瞬間的な蒸発という現象を引き起こし、これにより記録用紙の光沢や写像性、及びひび割れを引き起こすと考えている。本願発明においては、電子線に比べて低エネルギーである紫外線を用いることによって、紙支持体中の水分の瞬間的な蒸発という現象を引き起こすことはなく、光沢や写像性、およびひび割れという課題を解決することができたものであると考えている。
【００２５】
特許文献４記載の発明では、水分散性エマルジョン塗布液自身が水性塗布液であるがゆえに製造時に水によって紙繊維の水素結合を切断する等に起因してコックリング耐性が低下し、その後にカレンダー処理してもコックリング耐性の回復には限界がある支持体しか得られないことが分かった。更に、Ｔｇよりも高い温度でカレンダー処理することにより加熱成膜するために水分散性エマルジョンがゴム状に軟化するため、カレンダーロールに転写し、ロール表面を汚してしまうという問題点があることも判明した。本願発明においては、特定の表面平均粗さをもつ高平滑なセルロースパルプを主成分とする支持体に、本発明の光重合性オリゴマー、あるいは光重合性オリゴマー溶液（好ましくは非水系溶液）の塗布等を行って、紫外線硬化させることにより支持体の紙繊維の結合に影響することなく下塗層を形成できるため、製造時のコックリング耐性を満たし、かつ高温でカレンダー処理による課題も引き起こさず、高光沢性で写像性が良好なインクジェット記録用紙を実現できると考えている。
【００２６】
本願発明の、特定の表面平均粗さをもつ高平滑なセルロースパルプを主成分とする支持体に、該下塗層を設けることにより、インク吸収層を形成する際、および、プリントする際に発生しやすいコックリングを防止し、高光沢性で写像性が良好でひび割れのない記録媒体を得ることができた。
【００２７】
特に本発明においては、下塗層形成用塗布液で用いる溶媒は非水系溶剤であることが製造時のコックリング発生を防止するという点で好ましい。また、下塗層形成用塗布液を塗設すると同時あるいは短時間のうちに紫外線を照射して下塗層を形成することが好ましい。
【００２８】
以下、本発明の詳細について説明する。
【００２９】
本発明のインクジェット記録用紙においては、特定の表面平均粗さをもつ高平滑なセルロースパルプを主成分とする支持体の少なくとも一方の面に、光重合性オリゴマーを紫外線により硬化させた樹脂を含有する下塗層とインク吸収層とを積層したことを特徴とする。
【００３０】
本発明に係る光重合性オリゴマーとは、モノマーの繰り返し単位が２〜２０程度で、２〜６個の二重結合反応基を有する重合体でありプレポリマーともいうものであり、光ラジカル重合型の多官能性アクリレート類、または、光カチオン重合型オリゴマーであることが好ましく、特に光ラジカル重合型の多官能性アクリレート類は紫外線硬化時に湿度や温度による影響を受けにくく、安定にインクジェット記録用紙を提供できる点から好ましく用いられる。
【００３１】
光ラジカル重合型の多官能性アクリレート類としては、以下に示す化合物が知られている（参考文献；「光硬化技術」技術情報協会  ｐ３−５）。
【００３２】
例えば、
（１）ビスフェノール型エポキシ樹脂あるいはエポキシアクリレート類、
（２）ウレタンアクリレート類、
（３）ポリエステルアクリレート類、
（４）ポリエーテルアクリレート類、
（５）側鎖のエポキシ基にアクリル酸を反応させて合成した反応性ポリアクリレート類、
（６）カルボキシル基を有する酸変性型のエポキシアクリレート類、
（７）カルボキシル基を有する酸変性型の反応性ポリアクリレート類、
等が挙げられる。
【００３３】
本発明において、支持体と下塗層との接着性をより高める点において、光重合性オリゴマーとしてはウレタンアクリレート類が特に好ましく用いられる。
【００３４】
ウレタンアクリレートは、トリレンジイソシアネートのような多価イソシアネートと２−ヒドロキシエチルアクリレートのような水酸基含有アクリル酸エステル、更に必要に応じ多価アルコールを反応させて得られる樹脂であり、具体例としては、ポリエステル（エチレングリコール・アジピン酸）・トリレンジイソシアネート・２−ヒドロキシエチルアクリレート、ポリエーテル（ポリエチレングリコール）・トリレンジイソシアネート・２−ヒドロキシエチルメタクリレート、ヒドロキシエチルフタリルメタクリレート・キシレンジイソシアネート、１，２−ポリブタジエングリコール・トリレンジイソシアネート・２−ヒドロキシエチルメタクリレート、および、トリメチロールプロパン・プロピレングリコール・トリレンジイソシアネート・２−ヒドロキシエチルアクリレートなどが挙げられる。
【００３５】
本発明に係る光重合性オリゴマーを含有する塗布液の調製において、塗布液の粘度を調整する目的で、種々の反応性モノマーを併用することができる。
【００３６】
本発明で用いることのできる反応性モノマーとは、例えば、光重合性モノマーが挙げられ、光重合性オリゴマー単独で構成された塗布液では粘度が高すぎる場合、粘度低下させる等により塗布液粘度を調整することを主な目的として使用するが、これにより下塗層塗布面のレベリングにより平滑性をより高めて、高平滑なインクジェット記録用紙を提供することができる。
【００３７】
更にそれ自身が反応して硬化することによって下塗層の膜強度を高めたり、柔軟性をコントロールすることができる。
【００３８】
反応性モノマーの具体例としては、２−ヒドロキシエチル（メタ）アクリレート、２−ヒドロキシプロピル（メタ）アクリレート、セロソルブ（メタ）アクリレート、メチルセロソルブ（メタ）アクリレート、ブチルセロソルブ（メタ）アクリレート、カルビトール（メタ）アクリレート、メチルカルビトール（メタ）アクリレート、ブチルカルビトール（メタ）アクリレート、フェノキシエチル（メタ）アクリレート、ジシクロペンタジエニル（メタ）アクリレート、ジシクロペンタジエニルオキシエチル（メタ）アクリレート、酢酸ビニル、Ｎ−ビニルピロリドン、テトラエチレングリコールモノ（メタ）アクリレート、ポリブチレングリコールモノ（メタ）アクリレート、ポリカプロラクトンモノ（メタ）アクリレート、フェニルグリシジルエーテル（メタ）アクリル酸付加物などの単官能性不飽和化合物及びポリエチレングリコールジ（メタ）アクリレート、ポリブチレングリコールジ（メタ）アクリレート、ポリカプロラクトンジ（メタ）アクリレート、１，６−ヘキサンジオールジ（メタ）アクリレート、ネオベンチルグリコールジ（メタ）アクリレートなどの２官能性不飽和化合物などが挙げられる。
【００３９】
これらのうちでも、硬化によって膜強度の向上に寄与する点、および皮膚刺激性や臭気がない点から２官能以上の多官能アクリレートが好ましく、特に２官能アクリレートは粘度低下能力に優れること、硬化時の体積収縮率が比較的小さい為、支持体あるいはインク吸収層との接着性に優れた下塗層を形成できるという観点において好ましく用いることができる。殊に、これらの観点において好ましいのはポリエチレングリコールジアクリレートなど多価アルコールの２官能アクリレートである。
【００４０】
また、本発明に係る光重合性オリゴマーを含有する塗布液の調製において、塗布液の粘度を調整するために種々の溶媒を併用することもできる。
【００４１】
ここで用いる溶媒としては、支持体中のセルロースを膨潤させカールを生じるおそれのないよう有機溶剤を用いることが好ましく、従って本発明の下塗層の塗布液は実質的に水を含まないことが好ましい。
【００４２】
有機溶剤としては、例えば、酢酸エチル、酢酸ブチル等のエステル系溶剤、ベンゼン、トルエン、キシレン、メトキシベンゼン、１、２−ジメトキシベンゼン等の芳香族系溶剤、イソノナン酸、イソミリスチン酸、ヘキサデカン酸、イソパルミチン酸、オレイン酸、イソステアリン酸等の高級脂肪酸系溶剤、メタノール、エタノール、イソプロパノール、ｔ−ブチルアルコール等のアルコール系溶剤、フェノール、パラクロロフェノール等のフェノール系溶剤、ジメチルホルムアミド、ジメチルアセトアミド等のアミド系溶剤、アセトン、メチルエチルケトン、シクロヘキサノン等のケトン系溶剤、エチレングリコールモノブチルエーテル等のエーテル系溶剤、クロロホルム、ジクロロメタン、ジクロロエタン、テトラクロロエタン、トリクロロエチレン、テトラクロロエチレン、クロロベンゼン等のハロゲン化炭化水素系溶剤、エチルセロソルブ、ブチルセロソルブ等のセロソルブ系溶剤、ジメチルスルホキシド等のスルホキシド系溶剤の他、ピリジン、トリエチルアミン、２−ピロリドン、Ｎ−メチル−２−ピロリドン、アセトニトリル、ブチロニトリル、二硫化炭素、テトラヒドロフランなどを使用できる。これら１種または２種以上を混合して使用してもよい。特に好ましい有機溶剤としては、酢酸エチル等のエステル系溶剤が挙げられる。
【００４３】
上述したような各種有機溶剤を用いることができるが、エチレングリコール、ジエレングリコール、トリエチレングリコール、グリセリンのように紙基材中の水素結合性を変化させる有機溶剤は、むしろカール特性を劣化させる懸念があるため、使用しないほうが好ましい。
【００４４】
本発明に係る光重合性オリゴマーを紫外線により硬化させる際には、光重合開始剤や光増感剤を共存させることが好ましい。これらの化合物は溶媒に溶解、または分散した状態か、もしくは光重合性オリゴマーに対して化学的に結合されていてもよい。
【００４５】
本発明で用いることのできる光重合開始剤、光増感剤は特に制限はなく、従来公知の物を用いることができる。光重合開始剤、光増感剤の例としては、ベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類；チオキザトン、２、４−ジエチルチオキサントン、イソプロピルチオキサントン、クロロチオキサントン、イソプロポキシクロロチオキサントン等のチオキサントン類；エチルアントラキノン、ベンズアントラキノン、アミノアントラキノン、クロロアントラキノン等のアントラキノン類；アセトフェノン類；ベンゾインメチルエーテル等のベンゾインエーテル類；２，４，６−トリハロメチルトリアジン類；１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）−ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が挙げられ、上記は単独で使用しても混合して使用してもよい。
【００４６】
上記化合物のうち、ラジカル生成効率が良好である点において、アセトフェノン類が好ましい。
【００４７】
上記化合物の添加量は、概ね光重合性オリゴマーに対して０．５〜２０質量％であり、好ましくは２〜１０質量％である。
【００４８】
これらの開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等が挙げられる。
【００４９】
本発明に係る下塗層の膜厚としては特に制限は無いが、概ね０．５〜２０μｍであり、０．５μｍ以上であれば水の浸透防止効果が顕著でコックリングの発生を抑制することができる。また、２０μｍ以下であればインクジェット記録用紙を様々な温湿度環境下で取り扱う際のカールの発生を有効に防止することができる。同様の観点で、１〜１０μｍがより好ましい。
【００５０】
次いで、本発明のインクジェット記録用紙に用いる、特定の表面平均粗さをもつ高平滑なセルロースパルプを主成分とする支持体について説明する。
【００５１】
本発明に用いられる支持体は、例えば、木材パルプのような天然パルプを主原料とし、
必要に応じて木材パルプに加えてポリプロピレン等の合成パルプあるいはナイロンやポリエステル等の合成繊維、あるいは再生パルプ等を１種または２種以上混合して抄紙される。好ましく用いられるのは無機物担持パルプであり、この製造のため用いられるセルロースパルプは、例えば、広葉樹材及び針葉樹材から得られるサルファイトパルプ（ＳＰ）、アルカリパルプ（ＡＰ）、クラフトパルプ（ＫＰ）等の化学パルプ、セミケミカルパルプ、セミメカニカルパルプ、機械パルプ等が挙げられ、脱墨された二次繊維である古紙パルプも使用可能である。また、パルプは未漂白パルプ、漂白パルプの区別及び叩解、未叩解の区別なく使用可能である。また、セルロースパルプとしては、非木材パルプである草、葉、靭皮、種毛等の繊維、例えば、わら、竹、麻、バガス、ケナフ、みつまた、コットンリンター、アシ、エスパル、バナナ等のパルプも使用できる。更に、親水性繊維であれば、レーヨン等の再生繊維、セルロース誘導体繊維やポリビニルアルコール、ポリアクリルアミド等の親水性合成高分子繊維も使用可能であるが、品質とコストから広葉樹晒クラフトパルプ（以下、ＬＢＫＰともいう）、あるいは針葉樹晒クラフトパルプが最も適している。
【００５２】
紙基材中には、必要に応じて、サイズ剤、顔料、紙力増強剤、定着剤、蛍光増白剤、湿潤紙力剤、カチオン化剤等の従来公知の各種添加剤を添加することができる。サイズ剤としては、例えば、高級脂肪酸、アルキルケテンダイマー等が、顔料としては炭酸カルシウム、タルク、酸化チタン等が、紙力増強剤としてはスターチ、ポリアクリルアミド、ポリビニルアルコール等が、定着剤としては硫酸バンド、カチオン性高分子電解質等が挙げられるが、本発明に係る紙基材においては、これに限定されるものではない。
【００５３】
抄紙に使用するパルプの濾水度はＣＳＦの規定で２００〜５００ｍｌが好ましく、また、叩解後の繊維長がＪＩＳ  Ｐ  ８２０７に規定される２４メッシュ残分と４２メッシュ残分の和が３０〜７０％が好ましい。なお、４メッシュ残分は２０％以下であることが好ましい。
【００５４】
紙の坪量は５０〜２５０ｇが好ましく、特に７０〜２００ｇが好ましい。紙の厚さは５０〜２１０μｍが好ましい。
【００５５】
紙密度は０．７〜１．２ｇ／ｃｍ3（ＪＩＳ  Ｐ  ８１１８）が一般的である。更に原
紙剛度はＪＩＳ  Ｐ  ８１４３に規定される条件で２０〜２００ｇが好ましい。
【００５６】
紙表面には表面サイズ剤を塗布しても良い。
【００５７】
紙のｐＨはＪＩＳ  Ｐ  ８１１３で規定された熱水抽出法により測定された場合、５〜９であることが好ましい。
【００５８】
本発明に係る支持体で用いるセルロースパルプを主成分とする支持体は、環境に配慮するなどの理由により再生紙パルプを多用することも好ましい。これにより、原料である木材資源の枯渇を食い止め、環境に優しい商品となり得る。また、インクジェット記録された本発明のインクジェット記録用紙を燃料資源としても利用することも可能である。本発明に係る支持体として用いるセルロースパルプを主成分とする支持体基材を、全原料中に古紙を２０〜１００％、より好ましくは８０〜１００％、特別には１００％として抄紙した再生紙とすることが好ましい。
【００５９】
尚、再生紙を使用する場合、脱墨剤が混入するが、脱墨剤としては、代表的には脂肪酸系の界面活性剤や高級アルコール誘導体があり、近年は、後者の高級アルコール誘導体が汎用されているが、このような再生紙中の脱墨剤の含有量が５０ｐｐｍ以下であることが望ましい。
【００６０】
本発明のインクジェット記録用紙に用いられる原紙の抄造には、長網抄紙機、丸網抄紙機、ツインワイヤー抄紙機など通常用いられる抄紙機が用いられるが、特開昭５８−３７６４２号、特開昭６１−２６０２４０号、特開昭６１−２８４７６２号に記載もしくは例示してあるような適切な抄紙方法を採用するのが有利である。また、高平滑性を得るために、抄造後、原紙をカレンダー処理したものが好ましく、例えば、温度１５０〜３００℃、線圧１５０〜１５００Ｎ／ｃｍの条件下で熱カレンダー処理する態様が挙げられる。温度１５０℃以上であれば平滑性が顕著に現れ、また、３００℃以下であれば紙のこげつきも無い。更に、線圧が１５０Ｎ／ｃｍ以上であれば高平滑性を得られ、特に４００Ｎ／ｃｍ以上であれば顕著な平滑性が得られる。また、１５００Ｎ／ｃｍ以下であれば腰が強い紙を得ることができる。
【００６１】
本発明に係る支持体においては、本発明に係る樹脂を含有する塗布液を塗布して下塗層を形成する前の支持体の表面粗さ（Ｒａ）が０．０５μｍ以上、０．２０μｍ以下であることが特徴である。表面粗さがこの範囲であれば、該下塗層及びインク吸収層を塗布した後の平滑性が良好になり、より光沢感が高くなる。
【００６２】
また、特に好ましくは上記表面平均粗さ（Ｒａ）が０．０７μｍ以上、０．１５μｍ以下であれば、本発明の効果を顕著に奏するという観点において更によい。
【００６３】
本発明でいう表面粗さＲａ（中心線平均粗さともいう）とは、ＪＩＳ−Ｂ−０６０１により定義され方法に準じて、基準長４．０ｍｍ、カットオフ値０．８ｍｍで測定したときの中心線平均粗さで表したものである。
【００６４】
平均粗さの具体的な測定方法としては、２５℃、６５％ＲＨの環境下で測定対象の試料同士が重ね合わされない条件で２４時間調湿したのち、同環境下で測定される。用いることのできる測定装置としては、例えば、東京精密社製サーフコム５００Ｂを挙げることができる。
【００６５】
本発明のインクジェット記録媒体において、下塗層を形成する前の支持体としてキャストコート紙であることが特に好ましい。キャストコート紙は平滑性が高いため、下塗層及びインク吸収層を塗布した後の平滑性が良好になり、より光沢感が高くなる。このようなキャストコート紙の中でも特に印刷用のキャストコート紙が好ましい。印刷用キャストコート紙としては例えば、王子製紙製ミラーコート、日本製紙製エスプリコートなどがある。
【００６６】
キャストコート紙はキャストコート法で製造される紙である。キャストコート法としては、塗工層を湿潤状態で加熱された鏡面ロールに圧接して乾燥させる直接法（ウエット法とも言う）、塗工層を湿潤状態で凝固液により凝固させた後に加熱された鏡面ロールに圧接して乾燥させる凝固法（ゲル化法とも言う）、塗工層を乾燥後に湿潤液を塗布して再度塗工層を湿潤状態にした後に加熱された鏡面ロールに圧接して乾燥させる再湿潤法（リウエット法とも言う）のいずれかの方法がある。
【００６７】
キャストコート紙のキャストコート層は、主として微粒子とバインダーから構成される。キャストコート層で用いることのできる微粒子としては、カオリン、タルク、軟質炭酸カルシウム、重質炭酸カルシウム、炭酸マグネシウム、水酸化アルミニウム、アルミナ、アルミナ水和物、炭酸カルシウム、二酸化チタン、硫酸バリウム、硫酸カルシウム、サチンホワイト、硫化亜鉛、酸化亜鉛、炭酸亜鉛、水酸化マグネシウム、ゼオライト、合成非晶質シリカ、コロイダルシリカ、ケイ酸アルミニウム、ケイ酸カルシウム、ケイ酸マグネシウム、ケイソウ土、加水ハロサイト、リトポンなどの無機フィラーと、プラスチックピグメントなどの有機フィラーが挙げられる。
【００６８】
キャストコート層で用いることのできるバインダーとしては、カルボキシメチルセル
ロース、ヒドロキシエチルセルロースなどのセルロース誘導体、酸化デンプン、エーテル化デンプン、リン酸エステル化デンプンなどのデンプン誘導体、ポリビニルアルコール及びその誘導体、カゼイン、ゼラチン、大豆タンパク、スチレン−マレイン酸樹脂及びその誘導体、ポリビニルピロリドン、スチレン−ブタジエン共重合体、アクリル系共重合体、酢酸ビニル系共重合体などが挙げられる。
【００６９】
次いで、本発明に係るインク吸収層について説明する。
【００７０】
本発明のインクジェット記録用紙のインク吸収層は、膨潤型インク吸収層、空隙型インク吸収層のいずれも用いることができるが、好ましくは空隙型構造を有する空隙型インク吸収層である。
【００７１】
膨潤型のインク吸収層は、主として親水性樹脂から構成され、親水性樹脂が膨潤することでインクを吸収する。この親水性樹脂としては、好ましくは架橋したゼラチンが用いられるが、それ以外の親水性高分子も用いることができる。例えば、ポリビニルアルコール、ゼラチン誘導体、ゼラチンと他の高分子とのグラフトポリマー、アルブミン、カゼイン等の蛋白質；ヒドロキシエチルセルロース、カルボキシメチルセルロース、セルロース硫酸エステル等の如きセルロース誘導体；アルギン酸ナトリウム、セルロース硫酸エステル、デキストリン、デキストラン、デキストラン硫酸塩などの糖誘導体；ポリ−Ｎ−ビニルピロリドン、ポリアクリル酸、ポリメタクリル酸、ポリアクリルアミド、ポリビニルイミダゾール、ポリビニルピラゾール等の単一あるいは共重合体の如き多種の合成親水性高分子の架橋体を用いることができる。ゼラチンとしては、石灰処理ゼラチンの他、酸処理ゼラチンを併用してもよく、更にゼラチンの加水分解物、ゼラチンの酵素分解物を用いることもできる。これらの親水性樹脂は、単独で用いても複数の種類を用いてもよい。
【００７２】
次に、本発明のインクジェット記録用紙で好ましく適用される空隙型構造を有するインク吸収層について説明する。
【００７３】
空隙型のインク吸収層としては、無機微粒子と親水性バインダーから空隙を形成するもの、ポリマーの相分離から空隙を形成するもの、有機微粒子と親水性バインダーで空隙を形成するものなどがある。
【００７４】
本発明においては、空隙型のインク吸収層に無機微粒子と親水性バインダーから空隙を形成するものが、インク吸収速度の点から特に好ましい。
【００７５】
インク吸収層の空隙を形成するのに好ましく使用される無機微粒子としては、例えば、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、シリカ、アルミナ、コロイダルアルミナ、擬ベーマイト、水酸化アルミニウム、リトポン、ゼオライト、水酸化マグネシウム等の白色無機顔料等を挙げることができる。
【００７６】
本発明で好ましく用いられる無機微粒子の平均粒径は、２０〜３００ｎｍが高画質画像が得られるという観点から特に好ましい。無機微粒子の平均粒径は、粒子そのものあるいはインク吸収層の断面や表面に現れた粒子を電子顕微鏡で観察し、１０００個の任意の粒子の粒径を測定し、その単純平均値（個数平均）として求められる。ここで個々の粒子の粒径は、その投影面積に等しい円を仮定した時の直径で表したものである。
【００７７】
本発明においては、無機微粒子としては、シリカ、及びアルミナまたはアルミナ水和物から選ばれた固体微粒子を用いることが好ましい。
【００７８】
本発明で好ましく用いることのできるシリカとしては、通常の湿式法で合成されたシリカ、コロイダルシリカ或いは気相法で合成されたシリカ等が好ましく用いられるが、本発明において特に好ましく用いられる微粒子シリカとしては、コロイダルシリカまたは気相法で合成された微粒子シリカが好ましく、中でも気相法により合成された微粒子シリカは、高い空隙率が得られるだけでなく、染料を固定化する目的で用いられるカチオン性ポリマーに添加したときに、粗大凝集体が形成されにくいので好ましい。また、アルミナまたはアルミナ水和物は、結晶性であっても非晶質であってもよく、また不定形粒子、球状粒子、針状粒子など任意の形状のものを使用することができる。
【００７９】
本発明のインク吸収層に用いることのできる親水性バインダーとしては、例えば、ポリビニルアルコール、ゼラチン、ポリエチレンオキサイド、ポリビニルピロリドン、ポリアクリル酸、ポリアクリルアミド、ポリウレタン、デキストラン、デキストリン、カラーギーナン（κ、ι、λ等）、寒天、プルラン、水溶性ポリビニルブチラール、ヒドロキシエチルセルロース、カルボキシメチルセルロース等が挙げられる。これらの親水性バインダーは、二種以上併用することも可能である。また、電離放射線により架橋または重合される有機バインダー樹脂を使用することも好ましい態様の１つである。
【００８０】
本発明で好ましく用いられる親水性バインダーは、ポリビニルアルコールである。
【００８１】
本発明で好ましく用いられるポリビニルアルコールには、ポリ酢酸ビニルを加水分解して得られる通常のポリビニルアルコールの他に、末端をカチオン変性したポリビニルアルコールやアニオン性基を有するアニオン変性ポリビニルアルコール等の変性ポリビニルアコールも含まれる。
【００８２】
酢酸ビニルを加水分解して得られるポリビニルアルコールは、平均重合度が１，０００以上のものが好ましく用いられ、特に平均重合度が１，５００〜５，０００のものが好ましく用いられる。また、ケン化度は、７０〜１００％のものが好ましく、８０〜９９．５％のものが特に好ましい。
【００８３】
カチオン変性ポリビニルアルコールとしては、例えば、特開昭６１−１０４８３号に記載されているような、第一〜三級アミノ基や第四級アンモニウム基を上記ポリビニルアルコールの主鎖または側鎖中に有するポリビニルアルコールであり、カチオン性基を有するエチレン性不飽和単量体と酢酸ビニルとの共重合体をケン化することにより得られる。
【００８４】
カチオン性基を有するエチレン性不飽和単量体としては、例えば、トリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−ビニル−２−メチルイミダゾール、Ｎ−（３−ジメチルアミノプロピル）メタクリルアミド、ヒドロキシルエチルトリメチルアンモニウムクロライド、トリメチル−（２−メタクリルアミドプロピル）アンモニウムクロライド、Ｎ−（１，１−ジメチル−３−ジメチルアミノプロピル）アクリルアミド等が挙げられる。
【００８５】
カチオン変性ポリビニルアルコールのカチオン変性基含有単量体の比率は、酢酸ビニルに対して０．１〜１０モル％、好ましくは０．２〜５モル％である。
【００８６】
アニオン変性ポリビニルアルコールは、例えば、特開平１−２０６０８８号に記載されているようなアニオン性基を有するポリビニルアルコール、特開昭６１−２３７６８１号および同６３−３０７９７９号に記載されているような、ビニルアルコールと水溶性基を有するビニル化合物との共重合体及び特開平７−２８５２６５号に記載されているような水溶性基を有する変性ポリビニルアルコールが挙げられる。
【００８７】
また、ノニオン変性ポリビニルアルコールとしては、例えば、特開平７−９７５８号に記載されているようなポリアルキレンオキサイド基をビニルアルコールの一部に付加したポリビニルアルコール誘導体、特開平８−２５７９５号に記載されている疎水性基を有するビニル化合物とビニルアルコールとのブロック共重合体等が挙げられる。ポリビニルアルコールは、重合度や変性の種類違いなど二種類以上を併用することもできる。
【００８８】
インク吸収層に用いることのできる無機微粒子の添加量は、要求されるインク吸収容量、インク吸収層の空隙率、無機顔料の種類、親水性バインダーの種類に大きく依存するが、一般には、記録媒体１ｍ2当たり、通常５〜３０ｇ、好ましくは１０〜２５ｇである。
【００８９】
また、インク吸収層に用いられる無機微粒子と有機バインダーの比率は、質量比で通常２：１〜２０：１であり、特に、３：１〜１０：１であることが好ましい。
【００９０】
また、分子内に第四級アンモニウム塩基を有するカチオン性の水溶性ポリマーを含有しても良く、インクジェット記録媒体１ｍ2当たり通常０．１〜１０ｇ、好ましくは０．２〜５ｇの範囲で用いられる。
【００９１】
インク吸収層において、空隙の総量（空隙容量）は記録用紙１ｍ2当り２０ｍｌ以上であることが好ましい。空隙容量が２０ｍｌ／ｍ2未満の場合、印字時のインク量が少ない場合には、インク吸収性は良好であるものの、インク量が多くなるとインクが完全に吸収されず、画質を低下させたり、乾燥性の遅れを生じるなどの問題が生じやすい。
【００９２】
インク保持能を有するインク吸収層において、固形分容量に対する空隙容量を空隙率という。本発明において、空隙率を５０％以上にすることが、不必要に膜厚を厚くさせないで空隙を効率的に形成できるので好ましい。
【００９３】
本発明のインクジェット記録用紙においては、親水性バインダーとして、主鎖に複数の側鎖を有する親水性高分子化合物に電離放射線を照射して、側鎖間に架橋結合をさせた高分子化合物を含有することが、本発明の効果を更に高めることができ好ましい。
【００９４】
本発明において、主鎖に複数の側鎖を有する親水性高分子化合物とは、電離放射線を照射すると側鎖間で架橋結合される高分子化合物である。そして、主鎖が（ａ）ポリ酢酸ビニルのケン化物、（ｂ）ポリビニルアセタール、（ｃ）ポリエチレンオキサイド、（ｄ）ポリアルキレンオキサイド、（ｅ）ポリビニルピロリドン、（ｆ）ポリアクリルアミド、（ｇ）ヒドロキシエチルセルロース、（ｈ）メチルセルロース、（ｉ）ヒドロキシプロピルセルロース、（ｊ）前記（ａ）〜（ｉ）の少なくとも一種の誘導体、および（ｋ）（ａ）〜（ｊ）を含む共重合体より選ばれる少なくとも一種で構成される。
【００９５】
これらの親水性高分子化合物は、紫外線、電子線等の電離放射線の照射により、架橋結合後に、架橋結合前よりも水に溶けにくくなる樹脂であることが好ましい。
【００９６】
また、側鎖は、光二量化型、光分解型、光重合型、光変性型、および光解重合型より選ばれる少なくとも一種の変成基により構成されていることが好ましく、上記（ａ）〜（ｋ）より選ばれる少なくとも一種の主鎖を変性することにより得ることが好ましい。
【００９７】
本発明で用いる主鎖に複数の側鎖を有する親水性高分子化合物は、電離放射線照射後に未反応遊離基が生じることを抑制できるので、経時的に塗膜の折り割れ性が劣化するということを抑制できる。また、本発明の主鎖に複数の側鎖を有する親水性高分子化合物に電離放射線を照射し、側鎖間を架橋結合させた高分子化合物を含むバインダーを含有する多孔質層の網目構造は、架橋剤のみを用いて架橋結合させて形成される多孔質の網目構造や、主鎖に複数の側鎖を有さない親水性高分子化合物または重合度が低い親水性高分子化合物に電離放射線を照射して架橋結合させて形成された多孔質の網目構造のような比較的短い距離での三次元構造とは異なった、長い距離での架橋を含むため、多くの無機微粒子を保持しやすい構造を有しており、より少ないバインダー量で、即ち、無機微粒子に対するバインダーの比率をより小さくして、均一な膜を形成することができる。
【００９８】
このように、無機微粒子に対するバインダー比が小さい方が、インク吸収層の空隙率は上がり、インクをより保持しやすくなる（インクを吸収しやすくなる）ので、インク溢れを抑制でき、乾燥が早く、形成される塗膜が強固で、折り曲げ等に対し強いほか、インクジェット記録用紙を形成した後の印字或いは印画前の記録層のひび割れ、剥落等が少なく、更に印画或いは印字の後においても折り曲げ等によるストレスに対し耐性が強い空隙型インク吸収層を有するインクジェット記録用紙を得ることが出来る。
【００９９】
従って、高インク吸収性で、耐水性が改善され、折り割れおよびひび割れが少ないインクの乾燥速度の速いインクジェット記録用紙を得ることができる。
【０１００】
主鎖に複数の側鎖を有する親水性高分子化合物としては、光二量化型のジアゾ型、もしくはシンナモイル基、スチルバゾニウム基、スチルキノリウム基を導入したものが好ましい。また、光架橋後アニオン染料等の水溶性染料により染色される樹脂が好ましい。このような樹脂としては、例えば、一級アミノ基ないし四級アンモニウム基等のカチオン性基を有する樹脂、例えば、特開昭５６−６７３０９号、同６０−１２９７４２号、同６０−２５２３４１号、同６２−２８３３３９号、特開平１−１９８６１５号等の公報に記載された感光性樹脂（組成物）、硬化処理によりアミノ基になり、カチオン性になるアジド基のような基を有する樹脂、例えば、特開昭５６−６７３０９号等の公報に記載された感光性樹脂（組成物）が挙げられる。
【０１０１】
具体的には、例えば、特開昭５６−６７３０９号公報記載のポリビニルアルコール構造体中に、下記式（Ｉ）
【０１０２】
【化１】
2007168160.tif 000002
【０１０３】
で表される２−アジド−５−ニトロフェニルカルボニルオキシエチレン構造、又は下記式（II）
【０１０４】
【化２】
2007168160.tif 000003
【０１０５】
で表される４−アジド−３−ニトロフェニルカルボニルオキシエチレン構造を有する樹脂組成物が好ましい。
【０１０６】
樹脂の具体例は、該公報中の実施例１及び２に、樹脂の構成成分及びその使用割合は該公報第２頁に記載されている。
【０１０７】
また。特開昭６０−１２９７４２号公報に記載の感光性樹脂は、ポリビニルアルコール構造体中に、下記式（III）または（IV）
【０１０８】
【化３】
2007168160.tif 000004
【０１０９】
で示される構造単位を有するポリビニルアルコール系樹脂である。式中、Ｒ1は炭素数１〜４のアルキル基を示し、Ａ-はアニオンを示す。これらは、ポリビニルアルコールまたは部分鹸化ポリ酢酸ビニルに、ホルミル基を有するスチリルピリジニウム塩またはスチリルキノリニウム塩を作用させて製造した、スチリルピリジニウム（スチルバゾリウム）構造或いはスチリルキノリニウム構造を有する構造単位を有するポリビニルアルコール系樹脂であり、製造法については特開昭６０−１２９７４２号に詳細に記載されており、これを参考に容易に製造できる。
【０１１０】
これら、スチリルピリジニウム基またはスチリルキノリニウム基を有するポリビニルアルコール中の、スチリルピリジニウム基またはスチリルキノリニウム基の割合は、ビニルアルコール単位あたり、０．２〜１０．０モル％の割合であることが好ましい。１０．０モル％以下とすることにより、塗布液への溶解性を向上することができる。また、０．２モル％以上とすることにより、架橋後の強度を向上することができる。
【０１１１】
また、上記において、ベースとなるポリビニルアルコールは、一部未鹸化のアセチル基を含んでいてよく、アセチル基の含有率は３０％未満であることが望ましい。ケン化度は、７０〜１００％のものが好ましく、９０〜１００％のものが特に好ましい。また、その重合度は３００〜３０００程度であることが好ましく、４００以上であることがより好ましい。重合度を３００以上とすることにより、架橋反応のための放射線の照射時間を短縮することができ、生産性を向上することができる。また、重合度を３０００以下とすることにより、粘度が増大することを抑制でき、取り扱いが容易となる。
【０１１２】
なお、バインダーとして、上記主鎖に複数の側鎖を有する親水性高分子化合物とともに、ゼラチン、ポリビニルピロリドン、ポリエチレンオキシド、ポリアクリルアミド、ポリビニルアルコール等の親水性樹脂を併用してもよい。
【０１１３】
本発明においては、光重合開始剤や増感剤を添加するのも好ましい。これらの化合物は溶媒に溶解、または分散した状態か、もしくは感光性樹脂に対して化学的に結合されていてもよい。
【０１１４】
適用される光重合開始剤、光増感剤について特に制限はなく、従来公知の物を用いることができる。一例として、ベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類、チオキザトン、２、４−ジエチルチオキサントン、イソプロピルチオキサントン、クロロチオキサントン、イソプロポキシクロロチオキサントン等のチオキサントン類、エチルアントラキノン、ベンズアントラキノン、アミノアントラキノン、クロロアントラキノン等のアントラキノン類、アセトフェノン類、ベンゾインメチルエーテル等のベンゾインエーテル類、２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）−ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が挙げられ、上記は単独で使用しても混合して使用してもかまわない。
【０１１５】
特に、水溶性の１−［４−（２−ヒドロキシエトキシ）−フェニル］−（２−ヒドロキシ）−２−メチル−１−プロパン−１−オン、４−（２−ヒドロキシエトキシ）−フェニル−（２−ヒドロキシ−２−プロピル）ケトン、チオキサントンアンモニウム塩、ベンゾフェノンアンモニウム塩等の水溶性開始剤が、混合性等に優れ架橋効率の観点からも好ましい。また、電離放射線として紫外線を使用する場合には、増感剤として、例えば、チオキサントン、ベンゾイン、ベンゾインアルキルエーテルキサントン、ジメチルキサントン、ベンゾフェノン、Ｎ，Ｎ，Ｎ′，Ｎ′−テトラエチル−４，４′−ジアミノベンゾフェノン、１，１−ジクロロアセトフェノン等の増感剤が好ましい。
【０１１６】
なお、増感剤を使用する場合、その使用量は塗布液中の電離放射線硬化型樹脂に対して０．２〜１０質量％、好ましくは０．５〜５質量％程度の範囲で調節するのが望ましい。
【０１１７】
これらの開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等が挙げられる。塗布組成物中の電離放射線硬化型樹脂に対して０．０５〜３質量％程度混合してもよい。
【０１１８】
カチオン変性ポリビニルアルコールとは、第１〜第３級アミノ基や第４級アンモニウム基を、該ポリビニルアルコールの主鎖または側鎖中に有するポリビニルアルコールであり、カチオン性基を有するエチレン性不飽和単量体と酢酸ビニルとの共重合体を鹸化することにより得られる。
【０１１９】
カチオン性基を有するエチレン性不飽和単量体としては、例えば、トリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−ビニル−２−メチルイミダゾール、Ｎ−（３−ジメチルアミノプロピル）メタクリルアミド、ヒドロキシエチル−トリメチルアンモニウムクロライド、トリメチル−（メタクリルアミドプロピル）アンモニウムクロライド、Ｎ−（１，１−ジメチル−３−ジメチルアミノプロピル）アクリルアミド等が挙げられる。
【０１２０】
上記バインダーを含有するインク吸収層を塗設後に、塗膜に電離放射線、例えば、紫外線（水銀灯或いはメタルハライドランプ等）等を照射する。この電離放射線の照射により、親水性高分子化合物の側鎖間で架橋反応を生じさせ、水性塗膜の粘度を上昇させ、流動化を防いで（いわゆるセットさせて）均一な塗膜を形成させることができる。電離放射線照射後に、塗膜を乾燥させ、支持体上に均一な、親水性バインダーを主として含有するインク吸収層が形成されたインクジェット記録用紙を得ることができる。
【０１２１】
本発明においては、電離放射線を照射後、塗膜を乾燥させ、塗膜に含有される水を主体とする水性溶媒を蒸発させることが好ましい。水性溶媒が一部或いは大部分が蒸発していても良いが、塗膜が親水性の溶媒を含有した状態で電離放射線を照射することが好ましく、塗布後直ぐに電離放射線を照射することがより好ましい。これにより、塗布膜中の親水性高分子化合物の側鎖間の架橋反応によって、塗膜の流動化を抑えた上で塗膜を乾燥させて均一なインク吸収層を有するインクジェット記録用紙を得ることができる。
【０１２２】
電離放射線としては、例えば、電子線、紫外線、アルファ線、ベータ線、ガンマ線、Ｘ線等があげられ、人体への影響が少なく、取り扱いが容易で、工業的にもその利用が普及している電子線や紫外線が好ましく用いられる。
【０１２３】
電離放射線として電子線を使用する場合、照射する電子線の量は０．１〜２０Ｍｒａｄ程度の範囲で調節するのが望ましい。０．１Ｍｒａｄ以上とすることにより、充分な照射効果を得ることができ、２０Ｍｒａｄ以上とすることにより、支持体、特に紙やある種のプラスチックの劣化を抑制することができる。電子線の照射方式としては、例えばスキャニング方式、カーテンビーム方式、ブロードビーム方式等が採用され、電子線を照射する際の加速電圧は１００〜３００ｋＶ程度が好ましい。なお、電子線照射方式は、紫外線照射に比べて生産性が高く、増感剤添加による臭気や着色の問題がなく、更に均一な架橋構造をとりやすいといった利点がある。
【０１２４】
本発明において好ましく用いられる主鎖に複数の側鎖を有する親水性高分子化合物は、特に、上記の増感剤等を添加しないでも例えば紫外線に感光し、容易に架橋反応することができ、紫外線の光源としては、紫外線ランプ（例えば０．５ｋＰａ〜１ＭＰａまでの動作圧力を有する低圧、中圧、高圧水銀ランプ）、キセノンランプ、タングステンランプ、ハロゲンランプ等が用いられ、５０００〜８０００μＷ／ｃｍ2程度の強度を有する紫外線が好ましく照射される。硬化に要するエネルギー量としては０．０２〜２０ｋＪ／ｃｍ2の範囲が用いられる。
【０１２５】
また、本発明のインクジェット記録用紙において、多孔質インク吸収層を形成する他の方法としてのポリマー相分離により空隙を形成する方法は、（１）ポリマーを良溶媒に溶解した溶液を下塗層上に塗布した後、その塗布層上に前記ポリマーの貧溶媒をオーバーコートすることで空隙を形成する湿式相転換法、（２）ポリマーと、このポリマーの良溶剤と、この良溶剤よりも沸点が高く、前記ポリマーの貧溶剤を含む塗布液を塗布した後、溶媒を蒸発させて乾燥することによりミクロ相分離を生じて空隙を形成する乾式相転換法がある。
【０１２６】
前記ポリマーとしては、オレフィン系ポリマー、ビニル系ポリマー、アクリル系ポリマー、スチレン系ポリマー、ポリエステル、ポリアミド、ポリカーボネート、ポリウレタン、ポリスルホン、エポキシドから誘導されるポリマー、セルロース誘導体などがあげられる。
【０１２７】
有機微粒子と親水性バインダーからなる空隙型のインク吸収層において使用される有機微粒子としては、ポリメチルメタクリレート、多官能メタクリレートの重合体、ポリアミド、ポリスチレン、ポリ塩化ビニル、クロロプレンゴム、ニトリルゴム、スチレン−ブタジエンゴム等があげられる。
【０１２８】
また、親水性バインダーとしては、無機微粒子と親水性バインダーからなる空隙型のインク吸収層と同様のものが使用できる。
【０１２９】
本発明に係るインク吸収層には、染料インクの定着剤や微粒子の分散助剤としてカチオン性ポリマーを用いることができる。カチオン性ポリマー例としては、ポリエチレンイミン、ポリアリルアミン、ポリビニルアミン、ジシアンジアミドポリアルキレンポリアミン縮合物、ポリアルキレンポリアミンジシアンジアミドアンモニウム塩縮合物、ジシアンジアミドホルマリン縮合物、エピクロルヒドリン・ジアルキルアミン付加重合物、ジアリルジメチルアンモニウムクロライド重合物、ジアリルジメチルアンモニウムクロライド・ＳＯ2共重合物、ポリビニルイミダゾール、ビニルピロリドン・ビニルイミダゾール共重合物、ポリビニルピリジン、ポリアミジン、キトサン、カチオン化澱粉、ビニルベンジルトリメチルアンモニウムクロライド重合物、（２−メタクロイルオキシエチル）トリメチルアンモニウムクロライド重合物、ジメチルアミノエチルメタクリレート重合物、などが挙げられる。また、化学工業時報平成１０年８月１５，２５日に述べられるカチオン性ポリマー、三洋化成工業株式会社発行「高分子薬剤入門」に述べられる高分子染料固着剤が例として挙げられる。
【０１３０】
また、無機微粒子の分散剤としては上記カチオンポリマーの他に、ポリアクリル酸などのノニオン性、アニオン性のものも使用できる。この場合、染料インクの定着剤は、インク吸収層を塗布した後に上記カチオンポリマーや多価金属塩をオーバーコートすることで付与することができる。
【０１３１】
本発明のインクジェット記録用紙のインク吸収層及び必要に応じて設けられるその他の層には、上述した以外の各種添加剤を使用することができる。例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、又はこれらの共重合体、尿素樹脂、又はメラミン樹脂等の有機ラテックス微粒子、アニオン、カチオン、非イオン、両性の各界面活性剤、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤、硫酸、リン酸、クエン酸、水酸化ナトリウム、水酸化カリウム、炭酸カリウム等のｐＨ調整剤、消泡剤、防腐剤、増粘剤、帯電防止剤、マット剤等の公知の各種添加剤を含有させることもできる。
【０１３２】
インク吸収層は、２層以上から構成されていてもよく、この場合、それらのインク吸収層の構成はお互いに同じであっても異なっていても良い。
【０１３３】
本発明において、支持体上に本発明に係る下塗層あるいはインク吸収層を設ける塗布方法としては、公知の方法から適宜選択して行うことができ、例えば、グラビアコーティング法、ロールコーティング法、ロッドバーコーティング法、エアナイフコーティング法、スプレーコーティング法、押し出し塗布方法、カーテン塗布方法あるいは米国特許第２，６８１，２９４号明細書に記載のホッパーを使用するエクストルージョンコート法も用いることができる。
【０１３４】
本発明の記録用紙においては、カールバランスをとるために、支持体をはさんでインク吸収層と反対面にバックコート層を設けることがカールの発生を抑制する点で好ましく、これにより、プリント時にインクジェットプリンタの記録ヘッドに接触してふちが汚れたりすることを防ぐ。
【０１３５】
バックコート層を構成する材料としては、水分散性エマルジョン、水溶性樹脂、有機溶剤系樹脂などがあるが、バックコート層の構成素材としては、上述のインク吸収層の下塗層である、光重合性オリゴマーを紫外線により硬化させた樹脂であることが、カールバランスがとりやすくなる観点から好ましい。この場合、インク吸収層の収縮応力を加味して、表裏の下塗層の厚さを変えるほうが好ましい。また、あらかじめ下塗層などのバックコート層が塗設されている紙基材を使用して、その反対面に本発明の下塗層とインク吸収層を塗布してもよい。バックコート層には必要に応じてマット剤や帯電防止剤を添加することができ、その塗設方法についてはインク吸収層と同様の方法で塗布することができる。
【０１３６】
バックコート層はおもて面の下塗層やインク吸収層を形成する前に塗布してもよいし、インク吸収層を塗布した後に塗布してもよい。
【０１３７】
本発明のインクジェット記録用紙を用いて画像形成を行う際、インクジェットインクを用いることができ、その中でも、水溶性染料、水、有機溶剤等を含有している水性染料インクを用いることが好ましい。
【０１３８】
本発明で用いることのできる水溶性染料としては、例えば、アゾ染料、メチン染料、アゾメチン染料、キサンテン染料、キノン染料、フタロシアニン染料、トリフェニルメタン染料、ジフェニルメタン染料等を挙げることができ、その具体的化合物としては、例えば、特開２００２−２６４４９０号公報に例示した染料を挙げることができる。
【０１３９】
本発明で用いることのできるインクが含有する有機溶媒は、特に制限はないが、水溶性の有機溶媒が好ましく、具体的にはアルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールジメチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、トリエチレングリコールジメチルエーテル、ジプロピレングリコールモノプロピルエーテル、トリプロピレングリコールジメチルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、Ｎ−シクロヘキシル−２−ピロリドン、２−オキサゾリドン、１，３−ジメチル−２−イミダゾリジノン等）、スルホキシド類（例えば、ジメチルスルホキシド等）、スルホン類（例えば、スルホラン等）、スルホン酸塩類（例えば１−ブタンスルホン酸ナトリウム塩等）、尿素、アセトニトリル、アセトン等が挙げられる。
【０１４０】
本発明に係るインクにおいて、各種の界面活性剤を用いることができる。本発明で用いることのできる界面活性剤として、特に制限はないが、例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。特にアニオン性界面活性剤およびノニオン性界面活性剤を好ましく用いることができる。
【０１４１】
また、本発明におけるインク中に、高分子界面活性剤も用いることができ、例えば、スチレン−アクリル酸−アクリル酸アルキルエステル共重合体、スチレン−アクリル酸共重合体、スチレン−マレイン酸−アクリル酸アルキルエステル共重合体、スチレン−マレイン酸共重合体、スチレン−メタクリル酸−アクリル酸アルキルエステル共重合体、スチレン−メタクリル酸共重合体、スチレン−マレイン酸ハーフエステル共重合体、ビニルナフタレン−アクリル酸共重合体、ビニルナフタレン−マレイン酸共重合体等を挙げることができる。
【０１４２】
本発明に係るインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号および特開平４−２１９２６６号等に記載されている蛍光増白剤等を挙げることができる。
【実施例】
【０１４３】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１４４】
実施例１
《下塗層用塗布液の調製》
〔下塗層用塗布液Ａの調製〕
ウレタンアクリレート系オリゴマー（第一工業製薬製Ｒ−１２１３）        ５８部
ポリエチレングリコールジアクリレート（第一工業製薬製ＰＥ−２００）    ３８部
光重合開始剤（チバ・スペシャリティケミカルズ製  Ｉｒｇａｃｕｒｅ１８４）４部
上記各添加剤を室温で攪拌しながら混合して、下塗層用塗布液Ａを調製した。
【０１４５】
〔下塗層用塗布液Ｂの調製〕
エポキシアクリレート系オリゴマー（荒川化学製ビームセットＡＱ−９）    ５８部
ポリエチレングリコールジアクリレート（第一工業製薬製ＰＥ−２００）    ３８部
光重合開始剤（チバ・スペシャリティケミカルズ製  Ｉｒｇａｃｕｒｅ１８４）４部
上記各添加剤を室温で攪拌しながら混合して、下塗層用塗布液Ｂを調製した。
【０１４６】
〔下塗層用塗布液Ｃの調製〕
ウレタンアクリレート系オリゴマー（第一工業製薬製Ｒ−１２１３）        ９６部
光重合開始剤（チバ・スペシャリティケミカルズ製  Ｉｒｇａｃｕｒｅ１８４）４部
上記各添加剤を室温で攪拌しながら混合して、下塗層用塗布液Ｃを調製した。
【０１４７】
〔下塗層用塗布液Ｄの調製〕
ウレタンアクリレート系オリゴマー（第一工業製薬製Ｒ−１２１３）        ６０部
ポリエチレングリコールジアクリレート（第一工業製薬製ＰＥ−２００）    ４０部
上記各添加剤を室温で攪拌しながら混合して、下塗層用塗布液Ｄを調製した。
【０１４８】
《シリカ分散液Ｓ−１の調製》
１０％のカチオン性ポリマーＰ−１水溶液（ｎ−プロパノールを１０％およびエタノールを２質量％含有する）の１５０ｇに、予め均一に分散されている一次粒子の平均粒径が約１２ｎｍの気相法シリカ（日本アエロジル社製；アエロジル２００）を２３％含有するシリカ分散液（ｐＨ２．６、エタノール０．５％含有）の４３５ｇと、ホウ酸３．６ｇ及びホウ砂０．８ｇを室温で３０００ｒｐｍで攪拌しながら添加した。
【０１４９】
次いで、三和工業株式会社製の高圧ホモジナイザーで３ｋＮ／ｃｍ2の圧力で分散し、シリカ含有量が１８％になるように全量を純水で仕上げて、シリカ分散液Ｓ−１を得た。得られたシリカ分散液Ｓ−１を、アドバンテックス東洋社製のＴＣＰ−１０タイプのフィルターを用いてろ過を行った。シリカ微粒子の平均二次粒径を測定したところ、６８ｎｍであった。なお、平均二次粒径は、シリカ分散液を５０倍に希釈し動的光散乱法式粒子径測定装置ゼータサイザー１０００ＨＳ（マルバーン社製）を用いて測定した値である。
【０１５０】
【化４】
2007168160.tif 000005
【０１５１】
《インク吸収層塗布液の調製》
〔インク吸収層塗布液Ａの調製〕
５００ｇの上記シリカ分散液Ｓ−１を４０℃で攪拌しながら、重合度３５００のポリビニルアルコール（クラレ製ＰＶＡ２３５）の８％水溶液２６３ｇを徐々に加え、最後に純水で全量を１０００ｇに仕上げて、インク吸収層塗布液Ａを調製した。
【０１５２】
〔インク吸収層塗布液Ｂの調製〕
インク吸収層塗布液Ａの調製において、使用したポリビニルアルコールを以下の変性ポリビニルアルコール水溶液に変更し、光重合開始剤（チバ・スペシャリティケミカルズ製Ｉｒｇａｃｕｒｅ２９５９）の１０質量％イソプロパノール溶液を６ｍｌ加えた以外は同様にして、インク吸収層塗布液Ｂを調製した。
【０１５３】
〈変性ポリビニルアルコール水溶液〉
特開２０００−１８１０６２号公報に記載の方法を参考にして、重合度１７００、ケン化度９８％のポリビニルアルコールにｐ−（３−メタクリロキシ−２−ヒドロキシプロピルオキシ）ベンズアルデヒドを反応させ、架橋基変性率１ｍｏｌ％、固形分濃度８％の紫外線重合型ポリビニルアルコール誘導体の水溶液を調製した。
【０１５４】
《インクジェット記録用紙（以後、単に記録用紙という）の作製》
〔記録用紙１の作製〕
印刷用キャストコート紙「ミラーコートサテン金藤（王子製紙製）」（米坪２０９．３ｇ、表面平均粗さＲａ＝０．１２μｍ）のキャストコート層がある面側に、下塗層用塗布液Ａを湿潤膜厚が５μｍになるようにアプリケーターを使用して塗布し、連続して３６５ｎｍに主波長を持つメタルハライドランプを用いエネルギー量で２００ｍＪ／ｃｍ2となる条件で紫外線を照射し、おもて面下塗層Ａを形成した。更に、該おもて面下塗層Ａを設けた側の裏面にも同様にして裏面下塗層Ａを設け非吸水性支持体１を作製した。
【０１５５】
次に、非吸水性支持体１のおもて面下塗層Ａの上に、インク吸収層塗布液Ａを湿潤膜厚が２００μｍになるようにスライドホッパーを使用して塗布し、５℃に冷却後２０〜６５℃に段階的に温度を変化させた風で順次乾燥して記録用紙１を作製した。
【０１５６】
〔記録用紙２の作製〕
記録用紙１の作製で使用した非吸水性支持体１を用いて、そのおもて面下塗層Ａの上に、インク吸収層塗布液Ｂを湿潤膜厚２００μｍになるようにスライドホッパーを使用して塗布し、連続して３６５ｎｍに主波長を持つメタルハライドランプを用いエネルギー量で３０ｍＪ／ｃｍ2となる条件で紫外線を照射した後、２０〜６５℃に段階的に温度を変化させた風で順次乾燥して、記録用紙２を作製した。
【０１５７】
〔記録用紙３の作製〕
記録用紙１の作製において、下塗層用塗布液Ａに代えて、下塗層用塗布液Ｂを用いておもて面下塗層Ｂ、及び裏面下塗層Ｂを形成する以外は同様にして記録用紙３を作製した。
【０１５８】
〔記録用紙４の作製〕
記録用紙１の作製において、下塗層用塗布液Ａに代えて、下塗層用塗布液Ｃを用いておもて面下塗層Ｃ、及び裏面下塗層Ｃを形成する以外は同様にして記録用紙４を作製した。
【０１５９】
〔記録用紙５の作製〕
印刷用キャストコート紙「ミラーコートサテン金藤（王子製紙製）」（米坪２０９．３ｇ、表面平均粗さＲａ＝０．１２μｍ）のキャストコート層がある面側に、下塗層用塗布液Ｄを湿潤膜厚が５μｍになるようにアプリケーターを使用して塗布し、塗布した側の裏面から加速電圧１７５ｋＶ、吸収線量２Ｍｒａｄの条件で電子線を照射しておもて面下塗層Ｄを形成した。更に、おもて面下塗層Ｄを設けた側の裏面に同様にして裏面下塗層Ｄを設け、非吸水性支持体３を作製した。
【０１６０】
次に、非吸水性支持体３のおもて面下塗層Ｄの上にインク吸収層塗布液Ａを湿潤膜厚が２００μｍになるようにスライドホッパーを使用して塗布し、５℃に冷却後２０〜６５℃に段階的に温度を変化させた風で順次乾燥して記録用紙５を作製した。
【０１６１】
〔記録用紙６の作製〕
印刷用キャストコート紙「ミラーコートサテン金藤（王子製紙製）」（米坪２０９．３ｇ、表面平均粗さＲａ＝０．１２μｍ）のキャストコート層がある面側に、水分散性エマルジョン（星光ＰＭＣ製Ｔ−ＸＰ１６３、Ｔｇ＝５０℃）を固形分付量が５ｇ／ｍ2になるように調整してワイヤーバーにて塗布、乾燥させて、おもて面下塗層Ｅを形成した。更に、おもて面下塗層Ｅを設けた側の裏面に同様にして裏面下塗層Ｅを設け、非吸水性支持体４を作製した。
【０１６２】
次に、非吸水性支持体４のおもて面下塗層Ｅの上に、インク吸収層塗布液Ａを湿潤膜厚が２００μｍになるようにスライドホッパーを使用して塗布し、５℃に冷却後２０〜６５℃に段階的に温度を変化させた風で順次乾燥して記録用紙６を作製した。
【０１６３】
〔記録用紙７の作製〕
記録用紙１の作製において使用した印刷用キャストコート紙「ミラーコートサテン金藤（王子製紙製）」（米坪２０９．３ｇ、表面平均粗さＲａ＝０．１２μｍ）に代えて、「ミラーコートサテン金藤（王子製紙製）」（米坪１８１ｇ、表面平均粗さＲａ＝０．１０μｍ）を使用した以外は同様にして記録用紙７を作製した。
【０１６４】
〔記録用紙８の作製〕
印刷用キャストコート紙「ミラーコートサテン金藤（王子製紙製）」（米坪２０９．３ｇ、表面平均粗さＲａ＝０．１２μｍ）に温度と圧力を制御しながら、スーパーカレンダー処理を施し、その平滑性をＲａ＝０．０４μｍとした高平滑キャストコート紙を作製した。記録用紙１の作製において使用した印刷用キャストコート紙「ミラーコートサテン金藤（王子製紙製）」（米坪２０９．３ｇ、表面平均粗さＲａ＝０．１２μｍ）に代えて、該高平滑キャストコート紙を使用した以外は同様にして記録用紙８を作製した。
【０１６５】
〔記録用紙９の作製〕
記録用紙１の作製において使用した印刷用キャストコート紙に代えて、アート紙「アートポスト（北越製紙製）」（米坪２５６ｇ、Ｒａ＝０．３５μｍ）を使用する以外は同様にして記録用紙９を作製した。
【０１６６】
《記録用紙の評価》
上記作製した各記録用紙について、下記の各評価を行った。
【０１６７】
〔コックリング耐性の評価〕
各記録用紙のプリント前の表面のうねりを観察した後、インクジェットプリンターＰＭ−Ｇ８００（セイコーエプソン（株）製）を使用して、各記録用紙に黒ベタ画像をプリントし、形成した黒ベタ画像面を目視観察し、下記基準に従ってコックリング耐性の評価を行った。
Ａ：プリント前後とも表面のうねりは殆ど識別されず、美観を損なわない
Ｂ：プリント前後とも表面にわずかなうねりが観察されるが、美観を損なわない
Ｃ：プリント前に表面にうねりが観察され、プリント後も同程度のうねりが観察される
Ｄ：プリント前は表面にうねりが殆ど観察されないが、プリント後はうねりが観察される。
【０１６８】
〔光沢感の評価〕
各記録用紙に対して、セイコーエプソン社製のＰＭ−Ｇ８００を用いて人物、風景等の画像をプリントした後、光沢について目視観察し、下記の基準に従って光沢感の評価を行った。
◎：銀塩写真同等の光沢感である
○：銀塩写真に近い光沢感である
△：銀塩写真に劣る光沢感である
×：銀塩写真に比べ明らかに低い光沢感である。
【０１６９】
〔ひび割れ耐性の評価〕
各記録用紙１００ｃｍ2について、インク吸収層塗設面側をルーペを用いて観察し、３μｍ以上の大きさのひび割れ個数をカウントし、下記の基準に従って故障耐性（ひび割れ耐性）を評価した。画像品位上の許容限界レベルを△、実用上許容範囲外の品質を×とした。
○：ひび割れの発生数が５個以下である
△：ひび割れの発生数が６〜１４個
×：ひび割れの発生数が１５個以上。
【０１７０】
〔写像性の評価〕
各記録用紙のＣ値を、写像性測定装置ＩＣＭ−１ＤＰ（スガ試験機社製）により反射６０度、光学くし２ｍｍで測定した
◎：Ｃ値が６０％を超えて、写像性が良好である
○：Ｃ値が４５〜６０％であって、写像性にやや劣るが実用上問題ない。
×：Ｃ値が４５％未満であって、写像性が不足する。
【０１７１】
〔膜付耐性の評価〕
インクジェットプリンターＰＭ−Ｇ８００（セイコーエプソン製）を使用して、各記録媒体に黒ベタ画像をプリントし、形成した黒ベタ画像表面にセロハンテープを貼り付け、４０℃８０％ＲＨの環境下で１０日間保存した後にセロハンテープを剥がした時の膜の剥離状態を目視観察し、下記の基準に従って、膜付耐性を評価した。
◎：ベタ画像が全く剥離しなかった
○：ベタ画像の一部で微小な剥離は認められるが、実用上許容される品質である
×：ベタ画像部のかなりの領域で剥離が認められ、実用に耐えない品質である
以上により得られた結果を、表１に示す。
【０１７２】
【表１】
2007168160.tif 000006
【０１７３】
表１に記載の結果より明らかなように、本発明で規定する構成からなるインクジェット記録用紙、あるいは本発明で規定する方法に従って製造したインクジェット記録用紙は、比較例に対し、コックリング耐性、光沢感、写像性、ひび割れ耐性及び膜付耐性に優れていることが分かる。